(57)【要約】【課題】ガスの着火を確実に行うことができ、タンディッシュ内を通過する溶鋼をプラズマアークによって安定して加熱することが可能なタンディッシュ内溶鋼の加熱方法を提供する。【解決手段】ガス供給路１６を有する中空電極１５を、溶鋼に近接配置し、中空電極１５と前記溶鋼との間で、ガス供給路１６から供給されるガスに着火してプラズマアークを発生させる着火工程を有し、前記着火工程では、中空電極１５と前記溶鋼との距離Ａを２０ｍｍ以上１２０ｍｍ以下の範囲内として、中空電極１５に対して電力を印加することによりガス供給路１６から供給されるガスに着火するとともに、着火が確認できない場合には中空電極１５を前記溶鋼へ段階的に近接させ、再度、中空電極１５に対して電力を印加して前記ガスに着火する構成とされている。【選択図】図１
2018126775.tif 000002
【特許請求の範囲】
【請求項１】
タンディッシュ内を通過する溶鋼をプラズマアークによって加熱するタンディッシュ内溶鋼の加熱方法であって、
ガス供給路を有する中空電極を、前記溶鋼に近接配置し、前記中空電極と前記溶鋼との間で、前記ガス供給路から供給されるガスに着火し、前記プラズマアークを発生させる着火工程を有し、
前記着火工程では、前記中空電極と前記溶鋼との距離Ａを２０ｍｍ以上１２０ｍｍ以下の範囲内として、前記中空電極に対して電力を印加することにより前記ガス供給路から供給されるガスに着火するとともに、着火が確認できない場合には前記中空電極を前記溶鋼へ段階的に近接させ、再度、前記中空電極に対して電力を印加して前記ガスに着火する構成とされていることを特徴とするタンディッシュ内溶鋼の加熱方法。
【請求項２】
前記中空電極の１回当たりの近接距離ａが１ｍｍ以上５０ｍｍ以下の範囲内とされていることを特徴とする請求項１記載のタンディッシュ内溶鋼の加熱方法。
【請求項３】
前記着火工程では、予め求めた、電極−溶鋼間距離と着火成功率の関係、及び、電極−溶鋼間距離と電極−溶鋼の接触頻度との関係に基づいて、鋼種に応じて、近接開始位置Ａ１、近接終了位置Ａ２、近接距離ａを設定しておき、前記中空電極を前記溶鋼へ段階的に近接させることを特徴とする請求項１又は２に記載のタンディッシュ内溶鋼の加熱方法。
【請求項４】
前記中空電極が黒鉛電極であることを特徴とする請求項１から請求項３のいずれか一項に記載のタンディッシュ内溶鋼の加熱方法。
【発明の詳細な説明】
【技術分野】
【０００１】
本発明は、タンディッシュ内を通過する溶鋼をプラズマアークによって加熱するタンディッシュ内溶鋼の加熱方法に関するものである。
【背景技術】
【０００２】
一般に、鋼の連続鋳造設備においては、取鍋と鋳型との間にタンディッシュが配置されており、取鍋内の溶鋼をタンディッシュに受け、タンディッシュから鋳型内へと供給する構成とされている。ここで、鋳型内へ供給される溶鋼の温度は、操業の安定性や鋳片の品質に大きな影響を与え、連続鋳造において非常に重要な因子である。
【０００３】
鋳型内へ供給される溶鋼の温度としては、通常、タンディッシュ内温度としてスーパーヒートで管理することができる。スーパーヒートには、適正温度域が存在し、それよりも高温域であっても、低温域であっても、操業の安定性や鋳片の品質に問題が生じる。
以下に、スーパーヒートを、図４に示す通り、高温域、適正温度域、低温域に分類して説明する。
【０００４】
図４に示す高温域ではブレークアウトが発生し易いことから、これを防止するためには、スループットを低下させる必要があり、操業性が低下する。一方、図４に示す低温域では、浸漬ノズル閉塞や鋳型内で温度不足による皮張り発生、鍋を返送しなければならない等、操業、品質上大きな影響がある。
また、タンディッシュ内温度は、加熱しないと、時間経過に従って、溶鋼温度が下がるため、チャージ終了時点でも適正温度域となるように、チャージ開始時点の温度を適正温度域内で適切に設定する必要がある。例えば、図４の上側の点線で示す様に、チャージ開始時点で、適正温度域の上限に設定できれば、チャージ終了時点でも、適正温度域内とすることができる。
【０００５】
しかし、チャージ開始時点の温度は、鋼種による転炉、二次精錬の操業条件のほか、溶鋼鍋や工程間のマッチングに依存するものであり、溶鋼温度はそれらの操業条件及び要因により常に変動することから、常時、チャージ開始時点の温度を適正温度域内で適切に設定することは困難である。例えば、図４の下側の点線で示す様に、チャージ開始時点で、適正温度域の中程度の温度となった場合は、鋳造時間がＺの時点でノズルが閉塞して、鋳造が中止されるという事態になることがある。そこで、上述のタンディッシュには、通過する溶鋼を加熱する手段として、プラズマ加熱装置が配設されている。
【０００６】
このようなプラズマ加熱装置は、プラズマトーチを被加熱物に近接させ、被加熱物とプラズマトーチとの間にアークを発生させることによって、被加熱物を加熱する構成とされている。プラズマトーチとしては、黒鉛製の消耗電極（黒鉛電極）や水冷式の金属製トーチが用いられている。
例えば、特許文献１、２には、プラズマトーチとして、ガスを供給するノズルの内部に電極を配置した金属製トーチが開示されている。
また、非特許文献１には、プラズマトーチとして、ガス供給路を備えた黒鉛製の中空電極が開示されている。
【０００７】
ここで、特許文献１、２に記載された金属製トーチにおいては、ノズルの内周面と電極の外周面との間で火花を飛ばし、ノズルと電極との間を通過するガスに着火して、ガスをプラズマ化している。
一方、非特許文献１に記載された黒鉛製の中空電極においては、中空電極と溶鋼とを接触するおそれがあるくらいまで近接させることにより、ガス供給路から供給されたガスに着火し、ガスをプラズマ化している。
【先行技術文献】
【特許文献】
【０００８】
【特許文献１】特開平０３−１７４９５７号公報
【特許文献２】特開平１０−０２２０９５号公報
【非特許文献】
【０００９】
【非特許文献１】ｓｔｅｅｌ  ｒｅｓｅａｒｃｈ  ６７（１９９６）Ｎｏ．１１  ｐ．４７５−４７８
【発明の概要】
【発明が解決しようとする課題】
【００１０】
ところで、特許文献１、２に記載された金属製トーチにおいては、溶鋼のスプラッシュや電極の損耗により、ノズルの内周面と電極の外周面との間の距離が変動してしまい、安定して着火することができず、プラズマアーク不良となるおそれがあった。
また、非特許文献１に記載された黒鉛製の中空電極においては、中空電極と溶鋼とを接触するおそれがあるくらいまで近接させるため、中空電極が早期に損耗するとともに、黒鉛の一部が溶鋼中に混入してしまい、溶鋼の性状が変化してしまうおそれがあった。
【００１１】
本発明は、前述した状況に鑑みてなされたものであって、中空電極と溶鋼の接触を抑えつつガスの着火を確実に行うことができ、タンディッシュ内を通過する溶鋼をプラズマアークによって安定して加熱することが可能なタンディッシュ内溶鋼の加熱方法を提供することを目的とする。
【課題を解決するための手段】
【００１２】
上記課題を解決するために、本発明に係るタンディッシュ内溶鋼の加熱方法は、タンディッシュ内を通過する溶鋼をプラズマアークによって加熱するタンディッシュ内溶鋼の加熱方法であって、ガス供給路を有する中空電極を、前記溶鋼に近接配置し、前記中空電極と前記溶鋼との間で、前記ガス供給路から供給されるガスに着火し、前記プラズマアークを発生させる着火工程を有し、前記着火工程では、前記中空電極と前記溶鋼との距離Ａを２０ｍｍ以上１２０ｍｍ以下の範囲内として、前記中空電極に対して電力を印加することにより前記ガス供給路から供給されるガスに着火するとともに、着火が確認できない場合には前記中空電極を前記溶鋼へ段階的に近接させ、再度、前記中空電極に対して電力を印加して前記ガスに着火する構成とされていることを特徴としている。
【００１３】
この構成のタンディッシュ内溶鋼の加熱方法によれば、ガス供給路を有する中空電極を前記溶鋼に近接配置し、前記中空電極と前記溶鋼との間で前記ガス供給路から供給されるガスに着火して前記プラズマアークを発生させる着火工程において、前記中空電極に対して電力を印加することにより前記ガス供給路から供給されるガスに着火しており、着火が確認できない場合には前記中空電極を前記溶鋼へ段階的に近接させ、再度、前記中空電極に対して電力を印加して前記ガスに着火する構成とされているので、中空電極の損耗やスプラッシュの付着等が生じた場合であっても、中空電極と溶鋼との間の距離を適切に設定することができ、ガスへの着火を確実に行うことができる。
【００１４】
なお、前記中空電極と前記溶鋼との距離Ａが２０ｍｍ未満の場合には、中空電極と溶鋼との接触が頻繁に発生し、中空電極の早期損耗や溶鋼の品質劣化が起こるおそれがある。一方、中空電極と前記溶鋼との距離Ａが１２０ｍｍを超える場合には、安定して着火を行うことができないおそれがある。
そこで、本発明では、前記中空電極と前記溶鋼との距離Ａを２０ｍｍ以上１２０ｍｍ以下の範囲内としており、前記中空電極を前記溶鋼へ段階的に近接させることにより、中空電極の損耗や溶鋼の品質劣化を起こすことなく、確実にガスへ着火することができ、タンディッシュ内を通過する溶鋼をプラズマアークによって安定して加熱することが可能となる。
【００１５】
ここで、本発明のタンディッシュ内溶鋼の加熱方法においては、前記中空電極の１回当たりの近接距離ａが１ｍｍ以上５０ｍｍ以下の範囲内とされていることが好ましい。
前記中空電極の１回当たりの近接距離ａが１ｍｍ未満の場合には、近接動作を数多く実施しないと着火できないおそれがあり、早期の着火が困難となる。このため、近接距離ａは１ｍｍ以上とするのが望ましい。
また、前記中空電極が溶鋼に近づかないうちに、早期の着火を行うには、前記中空電極が必要以上に溶鋼に近づく前に、着火を試みる機会を多く設けることが好ましい。このため、前記中空電極の１回当たりの近接距離ａは５０ｍｍ以下とすることが望ましい。
【００１６】
また、本発明のタンディッシュ内溶鋼の加熱方法においては、前記着火工程では、予め求めた、電極−溶鋼間距離と着火成功率の関係、及び、電極−溶鋼間距離と電極−溶鋼の接触頻度との関係に基づいて、鋼種に応じて、近接開始位置Ａ１、近接終了位置Ａ２、近接距離ａを設定しておき、前記中空電極と前記溶鋼との間で、前記ガス供給路から供給されるガスに着火する構成とすることが好ましい。
この場合、タンディッシュ内の溶鋼の鋼種に応じて、近接開始位置Ａ１、近接終了位置Ａ２、近接距離ａを設定し、前記中空電極を前記溶鋼へ段階的に近接させることから、確実に溶鋼と中空電極との間でガスに着火することができる。例えば、不純物の許容量が厳しい鋼種の場合、中空電極と溶鋼との接触を極力避けるために、近接終了位置Ａ２を溶鋼から離間した位置とし、近接距離ａを小さくすることが好ましい。
【００１７】
また、本発明のタンディッシュ内溶鋼の加熱方法においては、前記中空電極が黒鉛電極であることが好ましい。
この場合、ガス供給路を比較的簡単に形成することができ、中空電極の製造が容易となる。また、カーボンの含有量の規定が厳しくない鋼種であれば、中空電極から溶鋼中へカーボン分が混入しても大きな影響はない。また、電極の冷却の必要が無く、安全面・コスト面で有利であるためである。
【発明の効果】
【００１８】
上述のように、本発明によれば、ガスの着火を確実に行うことができ、タンディッシュ内を通過する溶鋼をプラズマアークによって安定して加熱することが可能なタンディッシュ内溶鋼の加熱方法を提供することができる。
【図面の簡単な説明】
【００１９】
【図１】本発明の実施形態であるタンディッシュプラズマ加熱装置を示す説明図である。
【図２】中空電極と溶鋼間の距離と、着火成功率及び中空電極と溶鋼の接触頻度と、の関係を示すグラフである。
【図３】図１のタンディッシュプラズマ加熱装置を用いたタンディッシュ内溶鋼の加熱方法を示すフロー図である。
【図４】鋳造時間とスーパーヒートとの関係を示すグラフである。
【図５】実施例１における電極と溶鋼間の距離と着火成功率及び電極と溶鋼の接触頻度と、の関係を示すグラフである。
【図６】実施例２における電極と溶鋼間の距離と着火成功率及び電極と溶鋼の接触頻度と、の関係を示すグラフである。
【図７】実施例３における電極と溶鋼間の距離と着火成功率及び電極と溶鋼の接触頻度と、の関係を示すグラフである。
【発明を実施するための形態】
【００２０】
以下に、本発明の実施形態であるタンディッシュ内溶鋼の加熱方法及びタンディッシュプラズマ加熱装置について、添付した図面を参照して説明する。なお、本発明は、以下の実施形態に限定されるものではない。
【００２１】
本発明の一実施形態であるタンディッシュ内溶鋼の加熱方法及びタンディッシュプラズマ加熱装置１０について、図１から図３を用いて説明する。
本実施形態であるタンディッシュ内溶鋼の加熱方法及びタンディッシュプラズマ加熱装置１０は、図１に示すように、鋼の連続鋳造設備１において、取鍋２と鋳型３との間に配設されたタンディッシュ５内の溶鋼を加熱するものである。ここで、タンディッシュ５においては、取鍋２から供給された溶鋼を所定の温度にまで加熱し、加熱した溶鋼を鋳型３へと注入する。
【００２２】
このタンディッシュプラズマ加熱装置１０は、タンディッシュ５の上部開口部を覆うように配設された蓋部１１と、タンディッシュ５内の溶鋼面の上に配設された中空電極１５と、タンディッシュ５に設置された固定電極１７と、中空電極１５及び固定電極１７に電力を印加する直流電源装置１８と、中空電極１５を上下動させる昇降装置１９と、中空電極１５から供給されるガスに着火してプラズマアークを発生させる着火装置２０と、を備えている。
【００２３】
蓋部１１は、下方に向けて延在する側壁部１２を備え、この側壁部１２の下端部分がタンディッシュ５内の溶鋼中に浸漬されている。これにより、図１に示すように、加熱室１３が画成されている。この加熱室１３の上部に、１本の中空電極１５が上下動可能に配設されている。
直流電源装置１８は、上述の中空電極１５と固定電極１７と、の間に配設されている。本実施形態では、図１に示すように、中空電極１５側が陰極、固定電極１７側が陽極とされている。すなわち、本実施形態では、いわゆる熱陰極型シングルトーチ式のプラズマ加熱装置とされている。
【００２４】
ここで、中空電極１５は、概略円筒状をなしており、Ａｒ、Ｎ２、ＣＯ２等のガスが供給されるガス供給路１６が設けられている。
この中空電極１５を構成する材料としては、例えば、タングステン、特殊合金（Ｃｕ−Ｗ等）、黒鉛等が挙げられる。本実施形態においては、中空電極１５は黒鉛で構成されている。また、中空電極１５の外径は、例えば５０ｍｍから２００ｍｍの範囲内とされ、中空電極１５の内径（ガス供給路１６の直径）は、例えば１０ｍｍから２０ｍｍの範囲内とされている。
【００２５】
そして、着火装置２０は、中空電極１５に対して電力を印加する交流電源２２を備えた着火回路２１と、この着火回路２１及び昇降装置１９の動作を制御する制御部２３と、を有している。
制御部２３は、中空電極１５を溶鋼へ段階的に近接させるとともに、着火回路２１によって中空電極１５に対して電力を印加することにより、ガス供給路１６から供給されるガスに着火する構成とされている。
なお、中空電極１５とタンディッシュ５内の溶鋼との距離Ａは２０ｍｍ以上１２０ｍｍ以下の範囲内とされている。また、中空電極１５の１回当たりの近接距離ａは、１ｍｍ以上５０ｍｍ以下の範囲内とされている。
【００２６】
ここで、図２に、中空電極１５とタンディッシュ５内の溶鋼間の距離Ａと、着火成功率及び中空電極１５の溶鋼の接触頻度と、の関係を示す。
なお、溶鋼の接触頻度とは、その条件で１０回着火を試みたうち、電極が溶鋼に接触した回数をいう。
この場合、電極は黒鉛製の中空電極を用い、ガス供給路１６を介して、３０〜１００Ｎｌ／ｍｉｎのＡｒガスを供給した。
図２に示すように、中空電極１５とタンディッシュ５内の溶鋼間の距離Ａが２０ｍｍ未満の場合には、中空電極１５の溶鋼との接触頻度が高くなり、中空電極１５の劣化や溶鋼中への不純物の混入が発生するおそれがある。
また、中空電極１５とタンディッシュ５内の溶鋼との距離Ａが１２０ｍｍを超える場合には、着火成功率が大幅に低下し、安定して着火することができなくなる。
【００２７】
ここで、中空電極１５の１回当たりの近接距離ａが１ｍｍ未満の場合には、近接動作を数多く実施しないと着火できないおそれがあり、早期の着火が困難となる。このため、近接距離ａは１ｍｍ以上とするのが望ましい。
また、中空電極１５が溶鋼に近づかないうちに、早期の着火を行うには、中空電極１５が溶鋼に近づく前に、着火を試みる機会を多く設けることが好ましい。このため、中空電極１５の１回当たりの近接距離ａは５０ｍｍ以下とすることが望ましい。
【００２８】
そして、本実施形態においては、制御部２３は、予め鋼種に応じて、中空電極１５の近接開始位置Ａ１と、近接終了位置Ａ２と、１回当たりの近接量ａを設定している。
Ａ１、Ａ２、ａの設定に際しては、予め求めた図２に示す関係を基に、以下のように設定した。すなわち、成分変動の許容幅が狭い鋼種においては、Ａ１、Ａ２を大きめに設定し、かつａを小さめに設定して、電極と溶鋼の接触を確実に抑制する。
一方、成分変動の許容幅が広い鋼種においては、Ａ１、Ａ２を小さめに設定し、かつａを大きめに設定して着火を早期に確実に行う。
具体的には、本実施形態のような黒鉛電極を使用する場合、炭素含有量の許容幅が狭い鋼種においては、黒鉛製の中空電極１５と溶鋼との接触を確実に抑制するために、近接開始位置Ａ１を１２０ｍｍ、近接終了位置Ａ２を５０ｍｍ、１回当たりの近接量ａを１０  ｍｍとしている。一方、炭素含有量の許容幅が広い鋼種においては、着火を早期に確実に行うために、近接開始位置Ａ１を５０ｍｍ、近接終了位置Ａ２を２０ｍｍ、１回当たりの近接量ａを１５ｍｍとしている。
【００２９】
次に、図１に示すタンディッシュプラズマ加熱装置１０を用いた本実施形態であるタンディッシュ５内溶鋼の加熱方法について、図３のフロー図を参照して説明する。
本実施形態のタンディッシュ５内溶鋼の加熱方法においては、中空電極１５のガス供給路１６から供給されるガスに着火してプラズマアークを発生させる着火工程に特徴を有している。
【００３０】
まず、タンディッシュ５内の溶鋼の鋼種を選択し、近接開始位置Ａ１、近接終了位置Ａ２、１回当たりの近接距離ａを設定する（Ｓ０１）。
次に、昇降装置１９を用いて中空電極１５を近接開始位置Ａ１に配置する（Ｓ０２）。なお、中空電極１５においては、ガス供給路１６を介して中空電極１５の先端からＡｒ、Ｎ２、ＣＯ２等のガスが供給される。ここで、ガス供給路１６から供給されるガス流量は３０ＮＬ／ｍｉｎ以上１００ＮＬ／ｍｉｎ以下の範囲内とされている。
【００３１】
そして、着火回路２１を作動させて、交流電源２２により中空電極１５及び固定電極１７に電力を印加する（Ｓ０３）。このとき、中空電極１５と溶鋼との間で火花が飛び、ガス供給路１６から供給されるガスが着火される。
ここで、中空電極１５のガス供給路１６から供給されるガスが着火されたかどうかを確認する（Ｓ０４）。
【００３２】
ガスの着火が認められない場合には、現時点の中空電極１５と溶鋼間の距離Ａに近接距離ａを加えたＡ＋ａと近接終了位置Ａ２を比較する（Ｓ０５）。Ａ＋ａが近接終了位置Ａ２よりも大きい場合には、昇降装置１９を用いて中空電極１５を溶鋼側に近接距離ａだけ近接させる（Ｓ０６）。一方、Ａ＋ａが近接終了位置Ａ２と同じあるいは小さくなる場合には、中空電極１５の近接を実施しない。
そして、再度、着火回路２１を動作させて、交流電源２２により中空電極１５及び固定電極１７に電力を印加する（Ｓ０３）。
【００３３】
中空電極１５のガス供給路１６から供給されるガスの着火が確認されるまで、この作業Ｓ０３〜Ｓ０６を繰り返し実施する。
そして、ガスの着火が確認されたら、直流回路に切り替えて、直流電源装置１８により、中空電極１５及び固定電極１７に電力を印加する（Ｓ０７）。
すると、中空電極１５と溶鋼との間に生じたプラズマアークを介して直流回路が形成され、このプラズマアークによってタンディッシュ５内の溶鋼が加熱されることになる。
【００３４】
以上のような構成とされた本実施形態であるタンディッシュ内溶鋼の加熱方法及びタンディッシュプラズマ加熱装置１０によれば、昇降装置１９によって中空電極１５を溶鋼に段階的に近接させるとともに、着火回路２１によって中空電極１５に対して電力を印加することにより、ガス供給路１６から供給されるガスに着火する構成とされているので、中空電極１５の損耗やスプラッシュの付着等が生じた場合であっても、中空電極１５と溶鋼間の距離を適切に設定することができ、ガスへの着火を確実に行うことができる。
【００３５】
また、着火が確認できない場合には、中空電極１５と溶鋼との距離Ａを２０ｍｍ以上１２０ｍｍ以下の範囲内で、中空電極１５を溶鋼へ段階的に近接させているので、中空電極１５と溶鋼との接触を抑制できるとともに、確実にガスに着火することができる。よって、中空電極１５の損耗や溶鋼の品質劣化（炭素の混入）を抑制できるとともに、タンディッシュ５内を通過する溶鋼をプラズマアークによって安定して加熱することが可能となる。
さらに、中空電極１５の１回当たりの近接距離ａが１ｍｍ以上５０ｍｍ以下の範囲内とされているので、早期にガスの着火を行うことができる。
【００３６】
さらに、本実施形態では、鋼種に応じて、近接開始位置Ａ１、近接終了位置Ａ２、近接距離ａを設定しておき、中空電極１５と溶鋼との間で、ガス供給路１６から供給されるガスに着火する構成としているので、確実に溶鋼と中空電極１５との間でガスに着火することができる。
具体的には、炭素含有量の許容幅が狭い鋼種においては、近接開始位置Ａ１を１５０ｍｍ、近接終了位置Ａ２を５０ｍｍ、１回当たりの近接量ａを１０ｍｍとしているので、中空電極１５と溶鋼との接触頻度を少なくして、中空電極１５の損耗を抑え、かつ、黒鉛製の中空電極１５からの炭素の混入を確実に抑制することが可能となる。
また、炭素含有量の許容幅が広い鋼種においては、近接開始位置Ａ１を５０ｍｍ、近接終了位置Ａ２を２０ｍｍ、１回当たりの近接量ａを１５ｍｍとしているので、ガスの着火を早期に行うことができる。
【００３７】
また、本実施形態では、中空電極１５が黒鉛で構成されているので、ガス供給路１６を比較的簡単に形成することができる。
さらに、本実施形態であるタンディッシュプラズマ加熱装置１０においては、交流電源２２を備えた着火回路２１を有しているので、この着火回路２１を動作させて交流電源２２によって中空電極１５に対して電力を印加することにより、中空電極１５と溶鋼との間で確実にガスに着火することが可能となる。
【００３８】
また、本実施形態では、ガス供給路１６から供給されるガスとして、Ａｒ、Ｎ２、ＣＯ２等を用いている。
ここで、Ａｒは単原子ガスのため電離しやすく着火成功率が高い。Ｎ２、ＣＯ２は多原子ガスのためＡｒに比べて電離しづらく着火成功率がやや低い傾向である。しかしながらＮ２、ＣＯ２はＡｒに比べて安価であるため、Ｎ２及びＣＯ２のピックアップに制約の無い鋼種においては加熱ガスとして用いられる。
さらに、ガス供給路１６から供給されるガス流量はプラズマアークを安定させるため、ガスの線流速を６ｍ／ｓｅｃ以上１９ｍ／ｓｅｃ未満の範囲内とするのが望ましいため、３０ＮＬ／ｍｉｎ以上１００ＮＬ／ｍｉｎ未満の範囲とするのが望ましい（電極内径φ１０ｍｍの場合）。
【００３９】
以上、本発明の実施形態であるタンディッシュ内溶鋼の加熱方法及びタンディッシュプラズマ加熱装置について具体的に説明したが、本発明はこれに限定されることはなく、その発明の技術的思想を逸脱しない範囲で適宜変更可能である。
例えば、本実施形態では、図１に示すように、１本の中空電極を用いたシングルトーチ式のタンディッシュプラズマ加熱装置１０を例に挙げて説明したが、これに限定されることはなく、ツイントーチ式のタンディッシュプラズマ加熱装置であってもよい。
【００４０】
また、中空電極を黒鉛で構成したものとして説明したが、これに限定されることはなく、タングステン、特殊合金（Ｃｕ−Ｗ等）で構成した中空電極を用いてもよい。通常、プラズマ加熱装置で使用されている材質として、主なものにタングステン、特殊合金、等がある。黒鉛、タングステン、特殊合金（Ｃｕ−Ｗ）を電極として使用した場合いずれも着火に及ぼす材質の影響は小さい。
【００４１】
さらに、本実施形態では、炭素含有量の許容幅が狭い鋼種においては、近接開始位置Ａ１を１２０ｍｍ、近接終了位置Ａ２を５０ｍｍ、１回当たりの近接量ａを１０ｍｍとし、炭素含有量の許容幅が広い鋼種においては、近接開始位置Ａ１を５０ｍｍ、近接終了位置Ａ２を２０ｍｍ、１回当たりの近接量ａを１５ｍｍとしたもので説明したが、これに限定されることはなく、鋼種に応じて、近接開始位置Ａ１、近接終了位置Ａ２、１回当たりの近接量ａを設定することが好ましい。
【００４２】
また、本実施形態では、１本の中空電極を用いたもので説明したが、これに限定されることはなく、中空電極の本数に限定はない。
さらに、タンディッシュや蓋部の構成については、本実施形態で例示したものに限定されることはなく、他の構造のものであってもよい。
【実施例１】
【００４３】
以下に、本発明の効果を確認すべく、実施した実験結果について説明する。
図１に示すタンディッシュプラズマ加熱装置を用いて、タンディッシュ内の溶鋼の加熱を実施した。タンディッシュは、容量３０ｔとした。
ここで、中空電極は黒鉛製とし、直径を１５０ｍｍ、中空電極の内径（ガス供給路の直径）を１０ｍｍとした。
また、ガス種はＡｒとして、ガス供給路からのガス流量を３０ＮＬ／ｍｉｎ以上１００ＮＬ／ｍｉｎ以下の範囲内とし、電流値を１０００Ａ以上２０００Ａ以下の範囲内とした。
予め、電極と溶鋼間の距離を変更して、電極と溶鋼間の距離ＶＳ着火成功率との関係、電極と溶鋼間の距離ＶＳ電極と溶鋼の接触頻度との関係を求めた（図５）。
この図５に基づいて、極低炭素鋼の着火条件は、近接開始位置Ａ１：１２０ｍｍ、近接終了位置：５０ｍｍ、近接距離ａ：１０ｍｍとした。また、中炭素鋼の着火条件は、近接開始位置Ａ１：５０ｍｍ、近接終了位置：２０ｍｍ、近接距離ａ：１５ｍｍとした。
結果を表１に示す。
【００４４】
【表１】
2018126775.tif 000003
【００４５】
極低炭素鋼については、溶鋼と電極が接触することなく点火をすることができた。中炭素鋼については、早期に着火することができた。
【実施例２】
【００４６】
実施例１と同様のプラズマ加熱装置、タンディッシュを用いて、タングステン製の中空電極を用いて加熱を実施した。中空電極の直径は１５０ｍｍ、中空電極の内径（ガス供給路の直径）を１０ｍｍとした。
また、ガス種はＡｒとして、ガス供給路からのガス流量を３０ＮＬ／ｍｉｎ以上１００ＮＬ／ｍｉｎ以下の範囲内とし、電流値を１０００Ａ以上２０００Ａ以下の範囲内とした。
予め、電極と溶鋼間の距離を変更して、電極と溶鋼間の距離ＶＳ着火成功率との関係、電極と溶鋼間の距離ＶＳ電極と溶鋼の接触頻度との関係を求めた（図６）。
この図６に基づいて、極低炭素鋼の着火条件は、近接開始位置Ａ１：１２０ｍｍ、近接終了位置：５０ｍｍ、近接距離ａ：１０ｍｍとした。中炭素鋼の着火条件は、近接開始位置Ａ１：５０ｍｍ、近接終了位置：２０ｍｍ、近接距離ａ：１５ｍｍとした。
結果を表２に示す。
【００４７】
【表２】
2018126775.tif 000004
【００４８】
極低炭素鋼については、溶鋼と電極が接触することなく点火をすることができた。中炭素鋼については、早期に着火することができた。
【実施例３】
【００４９】
実施例１と同様のプラズマ加熱装置、タンディッシュを用いて、黒鉛製の中空電極を用いて加熱を実施した。中空電極の直径は１５０ｍｍ、中空電極の内径（ガス供給路の直径）を１０ｍｍとした。
また、ガス種はＮ２として、ガス供給路からのガス流量を３０ＮＬ／ｍｉｎ以上１００ＮＬ／ｍｉｎ以下の範囲内とし、電流値を１０００Ａ以上２０００Ａ以下の範囲内とした。
予め、電極と溶鋼間の距離を変更して、電極と溶鋼間の距離ＶＳ着火成功率との関係、電極と溶鋼間の距離ＶＳ電極と溶鋼の接触頻度との関係を求めた（図７）。
この図７に基づいて、極低炭素鋼の着火条件は、近接開始位置Ａ１：１２０ｍｍ、近接終了位置：５０ｍｍ、近接距離ａ：１０ｍｍとした。中炭素鋼の着火条件は、近接開始位置Ａ１：５０ｍｍ、近接終了位置：２０ｍｍ、近接距離ａ：１５ｍｍとした。
結果を表３に示す。
【００５０】
【表３】
2018126775.tif 000005
【００５１】
極低炭素鋼については、溶鋼と電極が接触することなく点火をすることができた。中炭素鋼については、早期に着火することができた。
【符号の説明】
【００５２】
５  タンディッシュ
１０、１１０  タンディッシュプラズマ加熱装置
１５、１１５Ａ、１１５Ｂ  中空電極
１８  直流電源装置
２０  着火装置
２１  着火回路
２２  交流電源
２２  交流電源
【図１】
2018126775.tif 000006
【図２】
2018126775.tif 000007
【図３】
2018126775.tif 000008
【図４】
2018126775.tif 000009
【図５】
2018126775.tif 000010
【図６】
2018126775.tif 000011
【図７】
2018126775.tif 000012